(57)【特許請求の範囲】
【請求項１】
少なくとも顔料、ポリジメチルシロキサンを含む添加剤、及び溶剤として少なくとも乳酸エステル系溶剤とグリコールモノエステル系溶剤の２種類を含むインクジェットインキであって、
乳酸エステル系溶剤とグリコールモノエステル系溶剤との重量比率が、３：５〜５：３であることを特徴とするインクジェットインキ。
【請求項２】
ポリジメチルシロキサンを含む添加剤の比率が、０．００５〜１重量％であることを特徴とする請求項１記載のインクジェットインキ。
【請求項３】
シアンインキ、マゼンタインキ、イエローインキ、ブラックインキ、ホワイトインキを含む請求項１または２記載のインキセット。
【発明の詳細な説明】
【技術分野】
【０００１】
本発明は、溶剤系インクジェットインキに関する。
【背景技術】
【０００２】
インクジェットプリンターに用いられるインキとしては、常温で固形のワックスインキ、水系溶剤や有機溶剤を主成分とした溶剤系インキ、水を主成分とした水性インキ、光の照射により硬化する光硬化インキ等があり、溶剤系インキは屋外広告用などの産業用途として広く用いられている。
これまでの溶剤インキはサイン業界向け用途が中心であり塩化ビニルシートへの密着が良好であったが、ポリカーボネート、アクリル、ガラスなどの非浸透系FB基材への対応がなかった。
【０００３】
これらの基材への対応は、活性エネルギー線硬化型インキが期待されているが(特許第４０８２６８１号公報、特開２００５−１２６５４０号公報)臭気が強く、且つメディアにインキが濡れ広がる前に即座に硬化する為、粒状感が残る問題があった。
【先行技術文献】
【特許文献】
【０００４】
【特許文献１】特開２００５−１２６５４０号公報
【発明の開示】
【発明が解決しようとする課題】
【０００５】
本発明は、上記課題に鑑みなされたものであり、ピンホール、滲みの問題が発生せず、乾燥性も良好であり、且つ塩化ビニルシートだけではなく非浸透系基材へ対しても濡れ広がるインクジェットインキ組成物を提供する事にある。
【課題を解決するための手段】
【０００６】
本発明の上記目的は、以下の構成により達成される。
【０００７】
すなわち本発明は、少なくとも顔料、ポリジメチルシロキサンを含む添加剤、及び溶剤として少なくとも乳酸エステル系溶剤とグリコールモノエステル系溶剤の２種類を含むインクジェットインキであって、
乳酸エステル系溶剤とグリコールモノエステル系溶剤との重量比率が、３：５〜５：３であるインクジェットインキに関する。
【０００８】
更にポリジメチルシロキサンを含む添加剤の比率が０．００５％〜１重量％であるインクジェットインキ、ならびに前記インクジェットインキがシアンインキ、マゼンタインキ、イエローインキ、ブラックインキ、ホワイトインキであるものを含むインクジェットインキセットに関する。
【発明の効果】
【０００９】
本発明によれば、ポリジメチルシロキサンを含む添加剤、及び溶剤として少なくとも乳酸エステル系溶剤とグリコールモノエステル系溶剤の２種類を含むことにより、ピンホール、滲みの問題が発生せず、乾燥性も良好であり、且つ塩化ビニルシートだけではなく非浸透系基材へ対しても濡れ広がるインクジェットインキ組成物を提供することができる。
【発明を実施するための最良の形態】
【００１０】
以下、本発明を実施するための最良の形態について説明する。
本発明では、溶剤として少なくとも乳酸エステル系溶剤とグリコールモノエステル系溶剤の２種類を使用する。乳酸エステル系溶剤とグリコールモノエステル系溶剤の合計の比率は、インキ中に５０重量％以上が好ましく、また乳酸エステル系溶剤とグリコールモノエステル系溶剤の比率が、１：１０〜１０：１が好ましく、３：５〜５：３がより好ましい。これは、乳酸エステル系溶剤の比率が高まると濡れ広がりが劣り、基材汎用性も劣る。また、グリコールモノエステル系溶剤の比率が高まるとピンホール等の不具合が発生する可能性がある為である。
【００１１】
乳酸エステル系溶剤としては、乳酸メチル、乳酸エチル、乳酸ブチル、乳酸プロピル、乳酸エチルヘキシル、乳酸アミル、乳酸イソアミル等が挙げられるが、乳酸メチル、乳酸エチル、乳酸ブチルが好適に用いられる。乳酸エステル系溶剤には、植物由来の乳酸を使用した乳酸エステル系溶剤と合成した乳酸を使用した乳酸エステル系溶剤の２種が存在し、どちらの乳酸エステル系溶剤でも本発明は成立するが、植物由来の乳酸を使用した乳酸エステル系溶剤の方が環境への負荷が少なく望ましい。
【００１２】
グリコールモノエステル系溶剤の主骨格を下記一般式に示す。
【００１３】
R1-CO(-OR2)z-OR3
【００１４】
グリコールモノエステル系溶剤としては、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート等が挙げられる。これらの溶剤を２種以上追加してもよい。中でも、樹脂溶解性、ノズル上での乾燥性の観点から上記一般式のR1がC1〜C2のアルキル基、R2がC１のアルキル基、R3がC1〜C4のアルキル基であり、Zが１、もしくは２であるのがよい。
【００１５】
更に上記以外の溶剤を使用してもかまわない。例えばテルペン系溶剤エステル系溶剤、エーテル系溶剤、アルコール系溶剤、ケトン系溶剤、ラクトンおよび環状イミドなどの一般的な有機溶剤が使用できる。
本発明では、ポリジメシルシロキサンを含む添加剤を使用する。
0005732961.tif 000002
【００１６】
添加剤の一般式は上記に示す通りであり、R４、及びR５については任意の置換基でよい。主鎖の長さ(n+m)が１〜１０００が好ましく、１〜１００がより好ましい。これは、主鎖の長さが１０００を超えるとインキとの相溶性が劣ることで表面配向しにくくなりメディアへの濡れ広がりが悪化する為である。また、n/mの比率が１以上がよく、２以上が好ましく、全てがジメチルシロキサンであることがより好ましい。これは、活性度の高いジメチルシロキサンの比率が高い方がメディアへの濡れ広がりが良化し、基材汎用性も広くなる傾向がある為である。添加剤の具体例としては、ビックケミー社製のBYK-３００、３０１、３０２、３０６、３０７、３１０、３３０、３３１、３３３、３３７、３４１、３４４、３４５、３４６、３４８、３７０、３７５、３７７、３７８、TEGO社製のTEGO Flow  ３００、３７０、４２５、ATF２、ZFS４６０、TEGO  Glide  １００、１１０、１３０、４０６、４１０、４１１、４１５、４２０、４３２、４３５、４４０、４５０、４８２、４８５、A１１５、B１４８４、ZG４００、信越化学工業のKF３５２A、６１５A、６００８、６０１２が挙げられる。
【００１７】
また、上記ポリジメシルシロキサンを含む添加剤は、インキ中０．００５〜１重量％であることが好ましい。
【００１８】
一般的な溶剤系インクジェットインキの組成としては、顔料、顔料分散剤、バインダー樹脂などが用いられる。
【００１９】
顔料分散剤の具体例としては、塩基性分散剤としてルーブリゾール社製のソルスパーズ１１２００、ソルスパーズ１３２４０、ソルスパーズ１３６５０、ソルスパーズ１３９４０、ソルスパーズ１６０００、ソルスパーズ１７０００、ソルスパーズ１８０００、ソルスパーズ２００００、ソルスパーズ２４０００ＳＧ、ソルスパーズ２４０００ＧＲ，ソルスパーズ２８０００、ソルスパーズ３１８４５、ソルスパーズ３２０００、ソルスパーズ３２５００、ソルスパーズ３２５５０、ソルスパーズ３２６００、ソルスパーズ３３０００、ソルスパーズ３４７５０、ソルスパーズ３５１００、ソルスパーズ３５２００、ソルスパーズ３７５００、ソルスパーズ３８５００、ソルスパーズ３９０００、ソルスパーズ５６０００、ソルスパーズ７１０００、ソルスパーズ７６５００、ソルスパーズＸ３００、ソルスパーズ９０００、ビックケミー社製のＤＩＳＰＥＲＢＹＫ−１０８、ＤＩＳＰＥＲＢＹＫ−１０９、ＤＩＳＰＥＲＢＹＫ−１１２、ＤＩＳＰＥＲＢＹＫ−１１６、ＤＩＳＰＥＲＢＹＫ−１３０、ＤＩＳＰＥＲＢＹＫ−１６１、ＤＩＳＰＥＲＢＹＫ−１６２、ＤＩＳＰＥＲＢＹＫ−１６３、ＤＩＳＰＥＲＢＹＫ−１６４、ＤＩＳＰＥＲＢＹＫ−１６６、ＤＩＳＰＥＲＢＹＫ−１６７、ＤＩＳＰＥＲＢＹＫ−１６８、ＤＩＳＰＥＲＢＹＫ−１８２、ＤＩＳＰＥＲＢＹＫ−１８３、ＤＩＳＰＥＲＢＹＫ−１８４、ＤＩＳＰＥＲＢＹＫ−１８５、ＤＩＳＰＥＲＢＹＫ−２０００、ＤＩＳＰＥＲＢＹＫ−２００８、ＤＩＳＰＥＲＢＹＫ−２００９、ＤＩＳＰＥＲＢＹＫ−２０２２、ＤＩＳＰＥＲＢＹＫ−２０５０、ＤＩＳＰＥＲＢＹＫ−２１５０、ＤＩＳＰＥＲＢＹＫ−２１５５、ＤＩＳＰＥＲＢＹＫ−２１６３、ＤＩＳＰＥＲＢＹＫ−２１６４、ＢＹＫ−９０７７、味の素ファインテクノ社製のアジスパーＰＢ８２１、ＰＢ８２２、ＰＢ８２３、ＰＢ８２４、ＰＢ８２７等が挙げられる。酸性分散剤としてルーブリゾール社製のソルスパーズ３０００、ソルスパーズ２１０００、ソルスパーズ２６０００、ソルスパーズ３６６００、ソルスパーズ３６６００、ソルスパーズ４１０００、ソルスパーズ４１０９０、ソルスパーズ４３０００、ソルスパーズ４４０００、ソルスパーズ４６０００、ソルスパーズ４７０００、ソルスパーズ５５０００、ビックケミー社製のＤＩＳＰＥＲＢＹＫ−１０２、ＤＩＳＰＥＲＢＹＫ−１１１、ＤＩＳＰＥＲＢＹＫ−１７０、ＤＩＳＰＥＲＢＹＫ−１７１、ＤＩＳＰＥＲＢＹＫ−１７４、ＤＩＳＰＥＲＢＹＫ−２０９６、ＢＹＫ−Ｐ１０４、ＢＹＫ−Ｐ１０４Ｓ、ＢＹＫ−Ｐ１０５、ＢＹＫ−２２０Ｓが挙げられる。また、酸性基、塩基性基のどちらも含有する分散剤として、ルーブリゾール社製のソルスパーズ２６０００、ソルスパーズ５３０９５、ビックケミー社製のＤＩＳＰＥＲＢＹＫ−１０１、ＤＩＳＰＥＲＢＹＫ−１０６、ＤＩＳＰＥＲＢＹＫ−１４０、ＤＩＳＰＥＲＢＹＫ−１４２、ＤＩＳＰＥＲＢＹＫ−１８０、ＤＩＳＰＥＲＢＹＫ−２００１、ＤＩＳＰＥＲＢＹＫ−２０２５、ＤＩＳＰＥＲＢＹＫ−２０７０、ＢＹＫ−９０７６が挙げられる。
【００２０】
これらの分散剤を顔料、溶剤の種類にあわせて使用することができる。分散剤はインキ中に０．１〜１０重量％含まれることが好ましい。産業用のインクジェット用インキには、用途に応じて印字物の耐擦過性、耐アルコール性、耐候性、延伸性、基材汎用性などが求められ、延伸性の観点からはポリエステル系分散剤が好ましく、耐擦過性、耐アルコール性の観点からはポリアクリル系分散剤を使用することが好ましい。
【００２１】
また、バインダー樹脂としてアクリル系樹脂、スチレン−アクリル系樹脂、スチレン−マレイン酸系樹脂、塩酢ビ系樹脂、ロジン系樹脂、ロジンエステル系樹脂、エチレン−酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、キシレン樹脂、アルキッド樹脂、脂肪族炭化水素樹脂、ブチラール樹脂、マレイン酸樹脂、フマル酸樹脂等が使用できる。バインダー樹脂の具体例としては、三菱レイヨン社製のＢＲ−５０、ＢＲ−５２、ＭＢ−２５３９、ＢＲ−６０、ＢＲ−６４、ＢＲ−７３、ＢＲ−７５、ＭＢ−２３８９、ＢＲ−８０、ＢＲ−８２、ＢＲ−８３、ＢＲ−８４、ＢＲ−８５、ＢＲ−８７、ＢＲ−８８、ＢＲ−９０、ＢＲ−９５、ＢＲ−９６、ＢＲ−１００、ＢＲ−１０１、ＢＲ−１０２、ＢＲ−１０５、ＢＲ−１０６、ＢＲ−１０７、ＢＲ−１０８、ＢＲ−１１０、ＢＲ−１１３、ＭＢ−２６６０、ＭＢ−２９５２、ＭＢ−３０１２、ＭＢ−３０１５、ＭＢ−７０３３、ＢＲ−１１５、ＭＢ−２４７８、ＢＲ−１１６、ＢＲ−１１７、ＢＲ−１１８、ＢＲ−１２２、ＥＲ−５０２、ウィルバー・エリス社製のＡ−１１、Ａ−１２、Ａ−１４、Ａ−２１、Ｂ−３８、Ｂ−６０、Ｂ−６４、Ｂ−６６、Ｂ−７２、Ｂ−８２、Ｂ−４４、Ｂ−４８Ｎ、Ｂ−６７、Ｂ−９９Ｎ、ＤＭ−５５、ＢＡＳＦ社製のＪＯＮＣＲＹＬ６７、ＪＯＮＣＲＹＬ６７８、ＪＯＮＣＲＹＬ５８６、ＪＯＮＣＲＹＬ６１１、ＪＯＮＣＲＹＬ６８０、ＪＯＮＣＲＹＬ６８２、ＪＯＮＣＲＹＬ６８３、ＪＯＮＣＲＹＬ６９０、ＪＯＮＣＲＹＬ８１９、ＪＯＮＣＲＹＬ ＪＤＸ−Ｃ３０００、ＪＯＮＣＲＹＬ ＪＤＸ−Ｃ３０８０、日信化学工業製のソルバイン樹脂ＣＬ、ＣＮＬ、Ｃ５Ｒ、ＴＡ３、ＴＡ５Ｒ、ワッカー社製のビニル樹脂Ｅ１５／４５、Ｈ１４／３６、Ｈ４０／４３、Ｅ１５／４５Ｍ、Ｅ１５／４０Ｍ、荒川化学社製のスーパーエステル７５、エステルガムＨＰ、マルキッド ３３、安原社製のＹＳポリスター Ｔ８０、三井化学社製のＨｉｒｅｔｔｓ ＨＲＴ２００Ｘ、サートマー社製ＳＭＡ２６２５Ｐが挙げられる。
【００２２】
バインダー樹脂はインキ中に０．１〜２０重量％含まれることが好ましい。添加量がインキ中０．１重量％未満であると、印刷媒体表面への密着が悪く、塗膜の耐性が低下してしまい、２０重量％を超えるとインキ粘度が高すぎるため、印刷適性が低下してしまうために好ましくない。また、これらのバインダー樹脂を２種以上組み合わせても良い。
【００２３】
更に、印字物の耐擦過性、耐アルコール性、耐候性、延伸性、基材汎用性などの機能を発揮するためのバインダー樹脂として耐擦過性、耐アルコール性、耐候性、基材汎用性に優れるものとしてアクリル系樹脂が好ましい。また、インクジェットプリンターヘッドの微小な吐出口からインキを安定に吐出させるには、低粘度なインキが求められ、重量平均分子量Ｍｗが７００００以下のバインダー樹脂が好ましく、更に重量平均分子量Ｍｗが５００００以下のバインダー樹脂が好ましい。
【００２４】
本発明に使用される顔料は、印刷インキ、塗料等に使用される種々の顔料が使用できる。顔料成分としては、カーボンブラック、酸化チタン、炭酸カルシウム等の無彩色の顔料または有彩色の有機顔料が使用できる。有機顔料としては、トルイジンレッド、トルイジンマルーン、ハンザエロー、ベンジジンエロー、ピラゾロンレッドなどの不溶性アゾ顔料、リトールレッド、ヘリオボルドー、ピグメントスカーレット、パーマネントレッド２Ｂなどの溶性アゾ顔料、アリザリン、インダントロン、チオインジゴマルーンなどの建染染料からの誘導体、フタロシアニンブルー、フタロシアニングリーンなどのフタロシアニン系有機顔料、キナクリドンレッド、キナクリドンマゼンタなどのキナクリドン系有機顔料、ペリレンレッド、ペリレンスカーレットなどのペリレン系有機顔料、イソインドリノンエロー、イソインドリノンオレンジなどのイソインドリノン系有機顔料、ピランスロンレッド、ピランスロンオレンジなどのピランスロン系有機顔料、チオインジゴ系有機顔料、縮合アゾ系有機顔料、ベンズイミダゾロン系有機顔料、キノフタロンエローなどのキノフタロン系有機顔料、イソインドリンエローなどのイソインドリン系有機顔料、その他の顔料として、フラバンスロンエロー、アシルアミドエロー、ニッケルアゾエロー、銅アゾメチンエロー、ペリノンオレンジ、アンスロンオレンジ、ジアンスラキノニルレッド、ジオキサジンバイオレット等が挙げられる。
【００２５】
また、本発明のインキ組成物は可塑剤、紫外線防止剤、光安定化剤、酸化防止剤、加水分解防止剤等の種々の添加剤を使用することができる。
【００２６】
以下、実施例をあげて本発明を具体的に説明するが、本発明は実施例に特に限定されるものではない。なお、実施例中、「部」は「重量部」を表す。
【００２７】
・ジメチルシロキサンを含む添加剤の合成
ジメチルシロキサンを含む添加剤の合成方法は多種検討されているが、本発明に於いては、特願平１０−５１０５７０の合成方法に基づき、添加剤１−７の合成を行った。ただし、この合成例は、この化合物の構造を限定するものではなく、他の手法により合成されるジメチルシロキサンを含む添加剤であってもよい。
【００２８】
0005732961.tif 000003
【００２９】
下記のような配合で顔料分散体１を作製した。この分散体は有機溶剤中に顔料および分
散剤を投入し、ハイスピードミキサー等で均一になるまで攪拌後、得られたミルベースを横型サンドミルで約１時間分散して作製した。
【００３０】
・ＲＥＧＡＬ４００Ｒ（キャボット社製  カーボンブラック）  ３５．０部
・アジスパーＰＢ８２１（味の素ファインテクノ社製  塩基性顔料分散剤）  １０．５部
・乳酸エチル  ５４．５部
【００３１】
【表１】
0005732961.tif 000004
【００３２】
BGAｃ：エチレングリコールモノブチルエーテルアセテート
DEDG：ジエチレングリコールジエチルエーテル
LIONOL BLUE FG-７４００G：東洋インキ製造社製  フタロシアニン顔料
Hostaperm Red E5B02：クラリアント社製  キナクリドン顔料
Yellow Pigment E4GN：ランクセス社製  ニッケル錯体アゾ顔料
CR-50：石原産業社製  酸化チタン顔料
BYK-１１１：ビックケミー社製  酸性分散剤
SP２６０００：ルーブリゾール社製  分散剤
PB８２７：味の素ファインテクノ社製  塩基性分散剤
【００３３】
分散体１〜４を使用し、表２、３の配合で実施例１〜４、７〜１２、比較例１〜４のインキを作成した。
【００３４】
【表２】
0005732961.tif 000005
【００３５】
PS：ポリスチレン
BR１１３、MB２３８９：三菱レイヨン社製アクリル樹脂
ER５０２：三菱レイヨン社製ポリエステル樹脂
J５８６、８１９、C３０００：BASF社製アクリル樹脂
Ｅ１５／４５：ワッカー社製塩酢ビ樹脂
SMA１０００：サートマー社製のレジン樹脂
【００３６】
【表３】
0005732961.tif 000006
【００３７】
評価方法について下記に示す。
【００３８】
＜濡れ広がり＞
実施例１〜１２、比較例１〜４で得られたインキ組成物について、５０℃に加温した表面が無処理のポリ塩化ビニル樹脂シート、ガラス、ポリスチレンメディアに１０μl滴下し、この時の直径の長さ計測する。
【００３９】
５：０．７５ｍｍ以上
４：０．７０ｍｍ以上０．７５ｍｍ未満
３：０．６５ｍｍ以上０．７０ｍｍ未満
２：０．６０ｍｍ以上０．６５ｍｍ未満
１：０．６０ｍｍ未満
【００４０】
＜モットリング＞
実施例１〜１２、比較例１〜４で得られたインキ組成物について、ピエゾ素子を有するヘッドを搭載したインクジェットプリンターを用いて表面が無処理のポリ塩化ビニル樹脂シートに２００％ベタ印字を行い、このときの滲み具合を目視評価する。
【００４１】
５：２０人中２０人が滲み無しと回答
４：２０人中１６−１９人が滲み無しと回答
３：２０人中１２−１５人が滲み無しと回答
２：２０人中８−１１人が滲み無しと回答
１：２０人中８人未満が滲み無しと回答
【００４２】
<乾燥性>
実施例１〜１２、比較例１〜４で得られたインキ組成物について、ピエゾ素子を有するヘッドを搭載したインクジェットプリンターを用いて表面が無処理のポリ塩化ビニル樹脂シートに１００％ベタ印字を行い１０秒毎に触手試験を行い、手にインキが付着しなくなる時間を計測した。
【００４３】
５：３０秒以内でインキの手への付着がなくなる
４：６０秒以内でインキの手への付着がなくなる
３：９０秒以内でインキの手への付着がなくなる
２：１２０秒以内でインキの手への付着がなくなる
１：１２０秒経過しても手にインキが付着する
【００４４】
＜ピンホール＞
実施例１〜１２、比較例１〜４で得られたインキ組成物について、ピエゾ素子を有するヘッドを搭載したインクジェットプリンターを用いて表面が無処理のポリ塩化ビニル樹脂シートに１００％ベタ印字を行いピンホールの発生具合の確認を行った。
【００４５】
５：１ｍ２面積に対してピンホールは発生しない
４：１ｍ２面積に対してピンホールが１−２個発生
３：１ｍ２面積に対してピンホールが３−５個発生
２：１ｍ２面積に対してピンホールが５―１０個発生
１：１ｍ２面積に対してピンホールが１０個より多く発生
【００４６】
表２から明らかのように、ポリジメチルシロキサンを含む添加剤、及び溶剤として少なくとも乳酸エステル系溶剤とグリコールモノエステル系溶剤の２種類を含む実施例１〜１２のインク組成物は、各基材への濡れ広がり、モットリング、乾燥性ともに全て優れており、ピンホールの発生も少ない。これに対し表３の比較例１では、グリコールモノエステル系溶剤を含んでいない為各基材への濡れ広がりが劣り、モットリング、乾燥性も劣る。比較例２、３では、乳酸エステル系溶剤を含んでいない為ピンホールが発生する。また、比較例４では、添加剤にジメチルシロキサンが含まれていない為各基材への濡れ広がりが劣り、モットリング、乾燥性も劣る。